(57)【要約】【課題】本発明は、熱接着性複合繊維に関する。更に詳しくは、嵩高性と柔軟性を兼ね備えた不織布に使用する熱接着性中空複合繊維を提供することにある。【解決手段】芯部がポリエステル系樹脂を含む第１成分とし、鞘部がポリエステル系樹脂の融点より３０℃以上低い融点を有するポリオレフィン系樹脂を含む第２成分で構成され、第１成分が繊維軸方向に対して連続した１つの中空部を有しており、その中空率が１２％以上３５％以下、中空部の中心点が鞘成分の中心点、中空形状が三角形状、第１成分と第２成分の複合比率が６０質量％以上／４０質量％以下〜４０質量％以上／６０質量％以下とする熱接着性中空複合繊維である。【選択図】  図１
2019099958.tif 000002
【特許請求の範囲】
【請求項１】
芯部がポリエステル系樹脂を含む第１成分とし、鞘部がポリエステル系樹脂の融点より３０℃以上低い融点を有するポリオレフィン系樹脂を含む第２成分で構成され、以下の（イ）〜（ホ）を満たし、第１成分が繊維軸方向に対して連続した１つの中空部を有する熱接着性中空複合繊維。
（イ）中空率が１２％以上３５％以下。
（ロ）中空部の中心点が鞘成分の中心点である。
（ハ）中空形状が三角形状であり、線分ａｇ／線分ａｆ、線分ｂｉ／線分ｂｈ及び線分ｃｅ／線分ｃｄがいずれも１．００以上１．２５以下。
ただし、三角形状の三つの頂点をそれぞれ点ａ、点ｂ、点ｃとし、点ｃから線分ａｂへ引いた垂線と線分ａｂの交点が点ｄ、中空部壁との交点が点ｅであり、点ｂから線分ａｃへ引いた垂線と線分ａｃの交点が点ｈ、中空部壁との交点が点ｉであり、点ａから線分ｂｃへ引いた垂線と線分ｂｃの交点が点ｆ、中空部壁との交点が点ｇである。
（ニ）第１成分と第２成分の複合比率が６０質量％以上／４０質量％以下〜４０質量％以上／６０質量％以下。
（ホ）両成分の重心が一点に重ならないように芯鞘を配置する。
【発明の詳細な説明】
【技術分野】
【０００１】
本発明は、熱接着性複合繊維に関する。更に詳しくは、不織布に使用する熱接着性中空複合繊維に関するものである。
【背景技術】
【０００２】
熱風や加熱ロールの熱エネルギーを利用して、熱融着による成形ができる熱接着性複合繊維は、嵩高性や柔軟性に優れた不織布を得ることが容易であることから、従来から、おむつ、ナプキン、パッド等の衛生材料、或いは生活用品やフィルター等の産業資材等に広く用いられている。特に衛生材料は、人肌に直接触れるものであるため、嵩高性や柔軟性の重要度が極めて高い。嵩高性を得るためには、高剛性の樹脂を用いる手法や繊度の太い繊維を用いる手法が代表的であるが、その場合、得られる不織布は、柔軟性が低下し、肌に対する物理的刺激が強くなる。一方で肌への刺激を抑制するために柔軟性を優先すると、得られる不織布は、嵩高性、特に体重に対するクッション性能が大幅に低下する。そのため、嵩高性と柔軟性の両立が可能な繊維及び不織布を得る方法が数多く提案されてきた。
【０００３】
特許文献１では、高融点の熱可塑性樹脂とこれより３０℃以上低い融点を有する低融点樹脂とで構成され、かつ繊維断面中空率が３〜５０％である熱接着複合繊維を提案している。
特許文献２では、連続した中空部を有する高融点重合体よりなる芯成分と、該芯成分より２０℃以上低い融点を有する低融点重合体よりなる鞘成分とで構成され、中空部の中心点が芯部の中心点から偏心した熱接着性中空複合繊維を提案している。
【０００４】
特許文献３では、融点に２０℃以上の差がある２種の重合体からなり、その高融点の重合体が中空の芯部を形成し、低融点の重合体が鞘部を形成し、さらに中空部の中心点が芯部及び鞘部の中心点から偏心している熱接着性複合繊維を提案している。
【０００５】
特許文献４では低融点の鞘部と高融点の芯部からなり、中空部が芯部及び鞘部にまたがって形成されている熱接着性中空複合繊維を提案している。
【０００６】
しかしながら、いずれにおいても繊維製造での延伸ニップ工程や捲縮付与工程、不織布製造での開繊工程で中空部が潰れ易くなることで、繊維断面が変形し、得られた不織布において十分な嵩高性や柔軟性が得られないという課題がある。
【０００７】
また、特許文献５では中空部を三角形状とすることにより中空部を潰れにくくしたポリエステル中空繊維が提案されているが、衣料用繊維であり、不織布に適用できるものではなかった。
【先行技術文献】
【特許文献】
【０００８】
【特許文献１】特開平１−２１３４５２号公報
【特許文献２】特開昭６２−２９９５１４号公報
【特許文献３】特開平２−１９１７１８号公報
【特許文献４】特開平３−６９６１４号公報
【特許文献５】特開平６−２２８８１５号公報
【発明の概要】
【発明が解決しようとする課題】
【０００９】
そこで、本発明の目的は、上述した従来技術における課題を解決し、嵩高性と柔軟性を兼ね備えた不織布が得られる熱接着性中空複合繊維を提供することにある。
【課題を解決するための手段】
【００１０】
本発明者らは、嵩高性と柔軟性を兼ね備えた不織布に使用する熱接着性中空複合繊維を得るために、複合形態を偏心芯鞘中空型とし、その中空部の形状を三角形状にすることで、従来の欠点である、繊維製造での延伸ニップ工程や捲縮付与工程、および不織布製造での開繊工程での機械応力などによる繊維中空部の潰れと繊維断面の変形を抑制させた熱接着性中空複合繊維を見出し、本発明に到達した。
【００１１】
すなわち、本発明は、上記課題を達成せんとするものであって、以下の構成を採用する。
【００１２】
芯部がポリエステル系樹脂を含む第１成分、鞘部が前記ポリエステル系樹脂の融点より３０℃以上低い融点を有するポリオレフィン系樹脂を含む第２成分で構成され、以下の（イ）〜（ホ）を満たし、芯部が繊維軸方向に対して連続した１つの中空部を有する熱接着性中空複合繊維。
（イ）中空率が１２％以上３５％以下。
（ロ）中空部の中心点が鞘成分の中心点である。
（ハ）中空形状が三角形状であり、線分ａｇ／線分ａｆ、線分ｂｉ／線分ｂｈ及び線分ｃｅ／線分ｃｄがいずれも１．００以上１．２５以下。
ただし、三角形状の三つの頂点をそれぞれ点ａ、点ｂ、点ｃとし、点ｃから線分ａｂへ引いた垂線と線分ａｂの交点が点ｄ、中空部壁との交点が点ｅであり、点ｂから線分ａｃへ引いた垂線と線分ａｃの交点が点ｈ、中空部壁との交点が点ｉであり、点ａから線分ｂｃへ引いた垂線と線分ｂｃの交点が点ｆ、中空部壁との交点が点ｇである。
（ニ）第１成分と第２成分の複合比率が６０質量％以上／４０質量％以下〜４０質量％以上／６０質量％以下。
（ホ）両成分の重心が一点に重ならないように芯鞘を配置する。
【発明の効果】
【００１３】
本発明の熱接着性中空複合繊維を使用した不織布は嵩高性と柔軟性に優れ、おむつ、ナプキン、パッド等の衛生材料、或いは生活用品やフィルター等の産業資材に好適に用いられる。
【図面の簡単な説明】
【００１４】
【図１】本発明の熱接着性中空複合繊維における、中空部を有する芯部の概略図。
【図２】実施例の熱接着性中空複合繊維の断面概略図。
【図３】各比較例の熱接着性中空複合繊維の断面概略図。
【発明を実施するための形態】
【００１５】
次に、本発明の熱接着中空複合繊維とその製造方法の実施態様について、具体的に説明する。
【００１６】
本発明の熱接着性中空複合繊維の芯成分を構成する第１成分はポリエステル系樹脂を含む。ポリエステル系樹脂は、原料コスト、得られる繊維の熱安定性などを考慮すると、ポリエチレンテレフタレートが好ましく用いられる。ポリエチレンテレフタレートとしては、テレフタル酸を主たる酸成分とし、エチレングリコールを主たるグリコール成分として得られるポリエステルであり、ホモポリマーであってもよいが、９０モル％以上がエチレンテレフタレートの繰り返し単位からなっており、１０モル％以下の割合で他のエステル結合を形成可能な共重合成分を含む共重合体であってよい。共重合可能な化合物としては、酸成分として、例えば、イソフタル酸、シクロヘキサンジカルボン酸、アジピン酸、ダイマ酸およびセバシン酸などのジカルボン酸類が挙げられ、一方グリコール成分として、例えば、エチレングリコール、ジエチレングリコール、ブタンジオール、ネオペンチルグリコール、シクロヘキサンジメタノール、ポリエチレングリコールおよびポリプロピレングリコールなどを挙げることができる。
【００１７】
ポリエチレンテレフタレートの固有粘度は、０．６０〜０．７５であることが好ましい。固有粘度は、さらに好ましくは、０．６２〜０．７２である。固有粘度が０．６０未満では、繊維の捲縮保持率が低下し、十分な嵩高を有する繊維構造体を得られない場合がある。一方、固有粘度が０．７５を超えると、溶融粘度が高くなり繊維の製造が困難となる場合がある。
【００１８】
また、ポリエチエレンテレフタレートのような構成単位中に芳香族を含む芳香族ポリエステルの他に脂肪族ポリエステルも用いることができ、好ましい脂肪族ポリエステル樹脂としては、ポリ乳酸やポリブチレンサクシネートが挙げられる。
【００１９】
防透けや艶消しなどの機能を付与するために、芯成分（第１成分）や鞘成分（第２成分）に無機粒子を添加しても構わない。無機粒子としては、シリカゾル、シリカ、アルキルコートシリカ、アルミナゾル酸化チタンおよび炭酸カルシウムなどが挙げられるが、ポリエステル中に添加した際に化学的に安定していればよく、特に化学的安定性、対凝集性およびコストの面から、二酸化チタンが好ましく用いられる。無機粒子の濃度は、目標とする機能に応じて調整して構わないが、ポリエステル繊維質量に対して０．０１〜２０．０質量％が好ましく、０．０５〜８．０質量％であれば製糸操業性や高次加工性、繊維のコスト面からより好ましい。
【００２０】
添加方法としては、芯成分や鞘成分中に無機微粒子のパウダーを直接添加する方法、或いは樹脂に無機微粒子を練り込み、マスターバッチ化して添加する方法などを挙げることができる。マスターバッチ化に用いる樹脂は、芯成分、鞘成分と同じ樹脂を用いることが最も好ましいが、本発明の要件を満たすものであれば特に限定されず、芯成分、鞘成分と異なる樹脂を用いてもよい。
【００２１】
本発明の熱接着性中空複合繊維の鞘部を構成する第２成分はポリオレフィン系樹脂を含む。ポリオレフィン系樹脂は、ポリエチレン（低密度ポリエチレン、高密度ポリエチレン、超高分子量ポリエチレン）、ポリプロピレン、ポリブテン−１、ポリヘキセン−１、ポリオクテン−１、ポリ４−メチルペンテン−１、ポリメチルペンテン、１，２−ポリブタジエン、１，４−ポリブタジエンなどが使用できる。また、これらの重合体に、エチレン、プロピレン、ブテン−１、ヘキセン−１、オクテン−１または４−メチルペンテン−１等のα−オレフィンが共重合成分として少量含有されていてもよい。
【００２２】
本発明で使用するポリオレフィン系樹脂としては、高密度ポリエチレンが好ましく用いられる。高密度ポリエチレンのメルトマスフローレイトは、紡糸可能な範囲であれば特に限定されることはないが、ＪＩＳ  Ｋ  ６９２２−２に準じた測定法で、荷重２．１６ｋｇ、温度１９０℃での測定値が、８〜２５ｇ／１０分が好ましく、より好ましくは、１０〜２０ｇ／１０分である。
【００２３】
次に、本発明の熱接着性中空複合繊維は、繊維軸方向に対して連続した１つの中空部を有することが好ましい。
【００２４】
中空率は１２％以上３５％以下で、好ましくは１５％以上３０％以下である。１２％未満になると不織布の柔軟性に乏しくなり、３５％を超えると繊維製造工程や不織布製造工程で中空部が潰れ、繊維断面形状が変形し、十分な不織布の嵩高や柔軟性が得られない。ここで、中空率は熱接着性中空複合繊維の全面積（中空部含む）に対する中空部の面積をいう。
【００２５】
中空部は鞘成分の中心点、すなわち、繊維断面の中心点に配置することが好ましい。すなわち、繊維断面において中空部が中心部にあるということは、中空部が実質的に偏心していないことを意味する。中空部が繊維の中心部になく偏在していると、繊維製造工程や不織布製造工程で肉薄部分よりその中空部の潰れ、繊維断面形状が変形し、十分な不織布の嵩高や柔軟性が得られない。
【００２６】
中空部の形状は略三角形状であることが好ましい。図１は本発明の熱接着中空複合繊維の中空部の形状を示した図であり、略三角形状とは図１のように曲線で構成された三角形状を言う。中空繊維の中空部の三角形状の三つの頂点をそれぞれａ、ｂ、ｃとし、その３点を直線で結んだ三角形の三つの辺をａｂ、ｂｃ、ｃａとする。点ｃから辺ａｂに垂線ｃｄを引き、垂線ｃｄの延長上での中空部壁との交点をｅとする。点ａおよび点ｂからもそれぞれ辺ｂｃ、辺ｃａにも垂線を引き、図示するように点ｆ、点ｇ、点ｈ、点ｉを定める。本発明の熱接着中空複合繊維の中空部は三角形状、より好ましくは正三角形であり、線分ａｇ／線分ａｆ、線分ｂｉ／線分ｂｈ、線分ｃｅ／線分ｃｄのそれぞれの値は、好ましくは１．００〜１．２５、より好ましくは１．００〜１．２０の範囲にあることである。１．００未満では中空率が低くなり、不織布の柔軟性が得られない。１．２５を超えると繊維製造工程や不織布製造工程で中空部が潰れ易くなり、繊維断面形状が変形することで、十分な不織布の嵩高や柔軟性が得られない。
【００２７】
本発明の芯部がポリエステル系樹脂（第１成分）、鞘部がポリオレフィン系樹脂（第２成分）である熱接着中空複合繊維の複合比率は、質量比で（第１成分）／（第２成分）＝６０／４０〜４０／６０の範囲である。より好ましくは質量比で（第１成分）／（第２成分）＝５５／４５〜４５／５５の範囲である。
【００２８】
芯成分が６０質量％を超えると、ポリエステル系樹脂の構成が高くなることで不織布の柔軟性が悪化するとともに、熱接着性成分である鞘成分の構成が低くなるため、不織布の接着強力が低下する。逆に鞘成分が６０質量％を超えると、芯成分の構成が小さくなるため、不織布の機械的強度に問題が生じてくる。
【００２９】
本発明の熱接着中空複合繊維は、その繊維断面において、芯部と鞘部の重心が一点に重ならないように芯鞘配置することが好ましい。両部分の重心が一点に重なると、構造差捲縮が得られないため、不織布の嵩高が得られなくなる。
【００３０】
本発明の熱接着中空複合繊維の単繊維繊度は、１．０〜１０．０ｄｔｅｘが好ましく、さらに好ましくは、１．５〜６．０ｄｔｅｘである。単繊維繊度が１．０ｄｔｅｘ未満になると、繊度が小さいため、不織布製造工程でのカード加工性が低下し、得られた不織布の地合いが悪くなる。１０．０ｄｔｅｘを超えると、繊度が高くなるため、繊維の剛性が高くなり、不織布の柔軟性が得られない
本発明の熱接着中空複合繊維の捲縮数は、１０〜２０山／２５ｍｍが好ましく、さらに好ましくは、１２〜１８山／２５ｍｍである。捲縮数が１０山／２５ｍｍ未満になると、繊維の絡合性が低下することで、不織布製造工程でのカード加工性が低下し、得られた不織布の地合いが悪くなる。２０山／２５ｍｍを超えると、繊維の絡合性が強く、繊維の開繊性が悪くなることで不織布製造工程でのカード加工性が低下し、得られた不織布の地合いが悪くなる。
【００３１】
本発明の熱接着中空複合繊維の捲縮率は、１０〜２５％が好ましく、さらに好ましくは、１４〜２０％である。捲縮率が１０％未満になると、繊維の絡合性が低下することで、不織布製造工程でのカード加工性が低下し、得られた不織布の地合いが悪くなる。２５％を超えると、繊維の絡合性が強く、繊維の開繊性が悪くなることで不織布製造工程でのカード加工性が低下し、得られた不織布の地合いが悪くなる。
【００３２】
本発明の熱接着中空複合繊維の１４０℃処理における乾熱収縮率は、０．３〜３％が好ましく、さらに好ましくは、０．５〜２．５％である。乾熱収縮率が０．３％未満の繊維を得るためには、乾燥温度条件を高くすることになり、その結果、ポリエチレンが溶融接着しやすくなるため安定的に繊維を得ることが難しい。乾熱収縮率が２．５％を超える繊維は、熱接着工程において不織布の寸法安定性が劣り、安定した製品を得ることが出来ない。
【００３３】
次に、本発明で用いられる熱接着中空複合繊維の製造方法について、具体的に一態様を例示して説明する。
【００３４】
本発明の熱接着中空複合繊維は、芯成分をポリエステル系樹脂、鞘成分をポリオレフィン樹脂とした２成分を偏心芯鞘中空形状となるように溶融紡出し、未延伸糸を得、熱延伸後の緊張熱処理工程を介して、スタッファボックス式捲縮機などの捲縮機を用いて捲縮付与をすることで製造する。以下これについてさらに詳述する。
【００３５】
まず、ポリエステル系樹脂およびポリオレフィン系樹脂を溶融し、吐出孔を好ましくは３００〜６００孔有する偏心芯鞘中空口金よりポリマーを吐出する。口金は三角中空形状を得るため、スリットを３個配置させた口金を使用することが好ましい。
【００３６】
ポリマーの冷却は、糸条の片側からのみ風を吹き出すユニフロータイプ、もしくは糸条の外周部の全方位から内周部に向けて均一に風を吹き出す環状タイプで製造する。
【００３７】
ユニフロータイプでの冷却では、ポリマー紡出直後に、風温１０〜２５℃、風量７０〜１３０ｍ／分、冷却長３０〜６０ｍｍで糸条を冷却後、風量１２０〜１７０ｍ／分、冷却長５００〜９００ｍｍで糸条を更に冷却する。冷却風温が１０℃未満であっても、それ以上の中空率の向上が得られずエネルギー原単位が悪化に繋がる。２５℃を超えるとポリマーが固化し難くなり、目標とする中空率が得られない。ポリマー紡出直後の風量が７０ｍ／分未満であればポリマー固化し難くなり、目標とする中空率が得られない。１３０ｍ／分を超えると糸切れが発生し紡糸操業性が悪化する。また、冷却長が３０ｍｍ未満であれば冷却不足となり、目標とする中空率が得られない。６０ｍｍを超えると糸切れが発生し紡糸操業性が悪化する。次の冷却工程での風量が１２０ｍ／分未満であれば、ポリマー固化し難くなり、中空率が低下する。１７０ｍ／分を超えると糸切れが発生し紡糸操業性が悪化する。
【００３８】
環状タイプでの冷却では、ポリマー紡出直後に、風温１０〜２５℃、風量７０〜１７０ｍ／分、冷却長２００〜５００ｍｍで糸条を冷却する。冷却風温が１０℃未満であっても、それ以上の中空率向上が得られずエネルギー原単位が悪化に繋がる。２５℃を超えると中空率が低下する。ポリマー紡出直後の風量が７０ｍ／分未満であればポリマー固化し難くなり、中空率が低下する。１７０ｍ／分を超えてもそれ以上の中空率向上が得られずエネルギー原単位が悪化に繋がる。冷却長が２００ｍｍ未満であれば冷却不足となり、中空率が低下する。５００ｍｍを超えてもそれ以上の中空率向上が得られずエネルギー原単位が悪化に繋がる。
【００３９】
冷却した糸条は、紡糸油剤を付与し、好ましくは引き取り速度９００〜１５００ｍ／分で、缶に納めることにより未延伸糸を得る。
次いで、得られた未延伸糸トウを好ましくは温度８０〜１００℃の液浴を用いて、２．０〜４．０倍の延伸倍率で延伸、８０〜１１５℃で緊張熱処理後する。緊張熱処理温度が８０℃未満であれば、その後の繊維乾燥工程で捲縮が発現することで、不織布製造工程でのカード加工性が低下し、得られた不織布の地合いが悪くなる。１１５℃を超えると、ポリエチレンの融点に近くなることで、繊維製造工程でポリエチレンが溶融する。
【００４０】
次に、スタッファボックスなどの捲縮付与装置を用いて目標の捲縮を付与し、１００〜１１５℃の温度で乾燥後に規定の長さに切断する。
【００４１】
このようにして得られた熱接着中空複合繊維は、開繊後、カーディングしてウエブ化し、鞘部を構成するポリオレフィン系樹脂を含む第２成分の融点以上、芯部を構成するポリエステル系樹脂を含む第１成分未満の温度で熱処理させることにより、鞘部を溶融接着させ、不織布に加工する。熱処理方法としては、熱風ドライヤー、サクションドラムドライヤー、エンボスロール等の方式が使用できるが、嵩高と柔軟性を兼ね備えた不織布を得るためには、エアーサクションタイプのドライヤーが好ましい。
【００４２】
本発明の熱接着性中空複合繊維は、例えばおむつ、ナプキン、失禁パット等の衛生材料（吸収性物品）、ガウン、術衣等の医療衛生材、壁用シート、障子紙、床材等の室内内装材、カバークロス、清掃用ワイパー、生ゴミ用カバー等の生活関連材、使い捨てトイレ、トイレ用カバー等のトイレタリー製品、ペットシート、ペット用おむつ、ペット用タオル等のペット用品、ワイピング材、フィルター、クッション材、油吸着材、インクタンク用吸着材等の産業資材、一般医療材、寝装材、介護用品など、嵩高性及び耐圧縮性が要求される様々な繊維製品への用途に利用することができる。
【実施例】
【００４３】
次に、本発明の熱接着性中空複合繊維について、実施例を用いて詳細に説明する。物性等の測定方法は、次のとおりである。
【００４４】
（単繊維繊度、捲縮数、捲縮率、繊維長）
ＪＩＳ  Ｌ１０１５（２０１０年）に準じて繊維物性を測定した。
【００４５】
（中空率）
得られた熱接着中空複合繊維の断面を、顕微鏡を用いて４００倍の倍率で撮影し、さらに断面写真を２倍に拡大コピーする。コピーした用紙において、繊維部断面を切り取り、電子天秤で質量を測定し、Ｎ＝２０を平均することで中空率を算出した。
【００４６】
（中空形状）
得られた熱接着中空複合繊維の断面を、顕微鏡を用いて４００倍の倍率で撮影し、さらに断面写真を２倍に拡大コピーする。コピーした用紙において、線分ａｇ、線分ａｆ、線分ｂｉ、線分ｂｈ、線分ｃｅ、線分ｃｄをそれぞれ測定し、線分ａｇ／線分ａｆ、線分ｂｉ／線分ｂｈ、線分ｃｅ／線分ｃｄを算出し、Ｎ＝２０を平均した。線分算出値１．００〜１．２５を合格として評価した。
【００４７】
（不織布の嵩高性）
熱接着中空複合繊維を用いて、熱加工温度１５０℃処理、目付２０ｇ／ｍ２とするエアスルー不織布を作製し、ＪＩＳ  Ｌ  １９１３Ａ法に準じて、０．２ｋＰａ荷重時における不織布の厚みを測定、Ｎ＝１０の平均値で算出した。不織布の厚みが１．５ｍｍ以上を合格として評価した。
【００４８】
（不織布の柔軟性）
ＪＩＳ  Ｌ  １９１３  ６．７剛軟度（ハンドルオメーター法）に準じて測定、Ｎ＝３の平均値で算出した。カード機の流れ方向（ＭＤ方向）に対する不織布の柔軟性が６５ｍＮ未満を合格として評価した。
【００４９】
[実施例１]
熱接着複合繊維を、次の方法で製造した。固有粘度が０．６５０のポリエチレンテレフタレート樹脂（第１成分）とメルトマスフローレイトを１８とした高密度ポリエチレン樹脂（第２成分）を質量比で（第１成分）／（第２成分）＝５０／５０となるように溶融し、吐出孔を４００孔有する偏心芯鞘中空口金を通して紡出した。ユニフロータイプでの冷却で、ポリマー紡出直後に、風温２０℃、風量１００ｍ／分、冷却長４０ｍｍで糸条を冷却後、風量１４０ｍ／分、冷却長６００ｍｍで糸条を更に冷却し、引き取り速度１０００ｍ／分で未延伸糸を得た。
【００５０】
次いで、得られた未延伸糸トウを、８５℃の温度の液浴を用いて、３．０倍の延伸倍率で１段延伸を施し、１００℃で緊張熱処理後、スタフィングボックス式捲縮機を用いて捲縮を付与、１１０℃で乾燥し、切断した。得られた熱接着性中空複合繊維は、単繊維繊度が２．５ｄｔｅｘ、捲縮数が１３山／２５ｍｍ、捲縮率が１９％、繊維長が３８ｍｍ、中空率が２０％、線分（線分ａｇ／線分ａｆ、線分ｂｉ／線分ｂｈ、線分ｃｅ／線分ｃｄのいずれも）が１．１５とする繊維物性を得た。本繊維を使用した不織布は、嵩高性と柔軟性を兼ね備えた不織布であることを確認した。結果を表１に示す。
【００５１】
［比較例１］
中空形状が丸構造となるように４点支持の偏心芯鞘中空口金を通して紡出した以外は、実施例１と同じ条件で熱接着複合繊維を製造した。得られた熱接着性複合繊維は、単繊維繊度が２．５ｄｔｅｘ、捲縮数が１４山／２５ｍｍ、捲縮率が２０％、繊維長が３８ｍｍ、とする繊維物性を得たが、繊維製造工程で中空部が変形することで、繊維断面が変形することで中空部が潰れ、不織布の嵩高性と柔軟性が得られなかった。結果を表１に示す。
【００５２】
［比較例２］
同心円芯鞘中空口金を通して紡出した以外は、実施例１と同じ条件で熱接着複合繊維を製造した。得られた熱接着性複合繊維は、単繊維繊度が２．５ｄｔｅｘ、捲縮数が１４山／２５ｍｍ、捲縮率が１７％、繊維長が３８ｍｍ、中空率が１９％、線分が１．１５とする繊維物性を得たが、同心円芯鞘構造のため、不織布の嵩高性が得られなかった。結果を表１に示す。
【００５３】
［比較例３］
偏心芯鞘口金を通して紡出した以外は、実施例１と同じ条件で熱接着複合繊維を製造した。得られた熱接着性複合繊維は、単繊維繊度が２．５ｄｔｅｘ、捲縮数が１４山／２５ｍｍ、捲縮率が１８％、繊維長が３８ｍｍとする繊維物性を得たが、中空構造ではないため、不織布の柔軟性が得られなかった。結果を表１に示す。
【００５４】
［比較例４］
ポリマー紡出直後に、風温２０℃、風量６０ｍ／分、冷却長４０ｍｍで糸条を冷却後、風量６０ｍ／分、冷却長６００ｍｍで糸条を更に冷却し、引き取り速度１０００ｍ／分で未延伸糸を得た以外は、実施例１と同じ条件で熱接着複合繊維を製造した。得られた熱接着性複合繊維は、単繊維繊度が２．５ｄｔｅｘ、捲縮数が１３山／２５ｍｍ、捲縮率が１９％、繊維長が３８ｍｍ、中空率が５％、線分が１．３０とする繊維物性を得たが、中空率が低く、線分が高いため、不織布の柔軟性が得られなかった。結果を表１に示す。
【００５５】
［比較例５］
固有粘度が０．６５０のポリエチレンテレフタレート樹脂（第１成分）とメルトマスフローレイトを１８とした高密度ポリエチレン樹脂（第２成分）を質量比で（第１成分）／（第２成分）＝６５／３５となるように溶融した以外は、実施例１と同じ条件で熱接着複合繊維を製造した。得られた熱接着性複合繊維は、単繊維繊度が２．５ｄｔｅｘ、捲縮数が１４山／２５ｍｍ、捲縮率が２０％、繊維長が３８ｍｍ、中空率が２５％、線分が１．１４とする繊維物性を得たが、ポリエステル質量が高いため、不織布の柔軟性が得られなかった。結果を表１に示す。
【００５６】
［比較例６］
固有粘度が０．６５０のポリエチレンテレフタレート樹脂（第１成分）とメルトマスフローレイトを１８とした高密度ポリエチレン樹脂（第２成分）を質量比で（第１成分）／（第２成分）＝３５／６５となるように溶融した以外は、実施例１と同じ条件で熱接着複合繊維を製造した。得られた熱接着性複合繊維は、単繊維繊度が２．５ｄｔｅｘ、捲縮数が１６山／２５ｍｍ、捲縮率が１６％、繊維長が３８ｍｍ、中空率が１５％、線分が１．２３とする繊維物性を得たが、ポリエチレンの質量が高いため、不織布の嵩高性が得られなかった。結果を表１に示す。
【００５７】
【表１】
2019099958.tif 000003
【符号の説明】
【００５８】
１：中空部
１’：中空部壁
２：芯部
３：鞘部
４：繊維断面中心
ａ、ｂ、ｃ：三角形状の頂点
ｄ：点ｃから線分ａｂへ引いた垂線と線分ａｂの交点
ｅ：点ｃから線分ａｂへ引いた垂線と中空部壁との交点
ｈ：点ｂから線分ａｃへ引いた垂線と線分ａｃの交点
ｉ：点ｂから線分ａｃへ引いた垂線と中空部壁との交点
ｆ：点ａから線分ｂｃへ引いた垂線と線分ｂｃの交点
ｇ：点ａから線分ｂｃへ引いた垂線と中空部壁との交点
【図１】
2019099958.tif 000004
【図２】
2019099958.tif 000005
【図３】
2019099958.tif 000006